(57)【要約】【課題】低級アルコールへの優れた溶解性を有するポリエステル樹脂を提供する。【解決手段】ポリエステル樹脂は、三価以上の多価カルボン酸残基を含むカルボン酸残基と、アルコール残基と、を含有し、酸価が１５０ｍｇＫＯＨ／ｇ以上３００ｍｇＫＯＨ／ｇ以下である。【選択図】なし【特許請求の範囲】
【請求項１】
三価以上の多価カルボン酸残基を含むカルボン酸残基と、アルコール残基と、を含有し、
酸価が１５０ｍｇＫＯＨ／ｇ以上３００ｍｇＫＯＨ／ｇ以下である、
ポリエステル樹脂。
【請求項２】
前記多価カルボン酸残基は、芳香族多価カルボン酸残基を含有する、
請求項１に記載のポリエステル樹脂。
【請求項３】
前記芳香族多価カルボン酸残基は、トリメリット酸残基を含有する、
請求項２に記載のポリエステル樹脂。
【請求項４】
前記アルコール残基は、分岐脂肪族ジオール残基を含有する、
請求項１〜３のいずれか１項に記載のポリエステル樹脂。
【請求項５】
前記分岐脂肪族ジオール残基は、プロピレングリコール残基及びネオペンチルグリコール残基からなる群から選択される少なくとも１種の残基を含有する、
請求項４に記載のポリエステル樹脂。
【請求項６】
前記アルコール残基は、モノオール残基を含有し、
前記モノオール残基の含有量は、前記アルコール残基の含有量に対して、３０モル％以下である、
請求項１〜５のいずれか１項に記載のポリエステル樹脂。
【請求項７】
前記モノオール残基は、常圧における沸点が１００℃以上であるモノオールの残基を含有する、
請求項６に記載のポリエステル樹脂。
【請求項８】
炭素数１〜４の低級アルコールのうちの少なくとも１種に溶解可能である、
請求項１〜７のいずれか１項に記載のポリエステル樹脂。
【請求項９】
エタノール、メタノール、及び２−プロパノールからなる群から選択される少なくとも１種に溶解可能である、
請求項１〜７のいずれか１項に記載のポリエステル樹脂。
【請求項１０】
請求項１〜９のいずれか１項に記載のポリエステル樹脂の製造方法であって、
多価カルボン酸成分を含むカルボン酸成分と、アルコール成分と、を無触媒下で重縮合する工程を含む、
ポリエステル樹脂の製造方法。
【発明の詳細な説明】
【技術分野】
【０００１】
本発明は、ポリエステル樹脂及びポリエステル樹脂の製造方法に関し、より詳細には、低級アルコールへの可溶性を有するポリエステル樹脂、及びこのポリエステル樹脂の製造方法に関する。
【背景技術】
【０００２】
ポリエステル樹脂を溶剤に溶解させたポリエステル樹脂溶液は、印刷用インク、塗料、接着剤、コーティング剤におけるバインダー、及び化粧品のベース樹脂等の種々の用途に用いられる。ポリエステル樹脂を溶解させるための溶剤として、水やアルコール等が用いられている。
【０００３】
例えば、特許文献１には、超分岐ポリエステルをエタノール等の溶剤に溶解させ、包装用印刷インクとして用いることが記載されている。
【先行技術文献】
【特許文献】
【０００４】
【特許文献１】特表第２０１４−５１９５２８号公報
【発明の概要】
【発明が解決しようとする課題】
【０００５】
しかし、ポリエステル樹脂は、一般的にアルコール溶媒への溶解性が低いという問題があった。
【０００６】
本発明の目的は、低級アルコールへの優れた溶解性を有するポリエステル樹脂、及びこのポリエステル樹脂の製造方法を提供することである。
【課題を解決するための手段】
【０００７】
本発明の一実施形態に係るポリエステル樹脂は、三価以上の多価カルボン酸残基を含むカルボン酸残基と、アルコール残基と、を含有し、酸価が１５０ｍｇＫＯＨ／ｇ以上３００ｍｇＫＯＨ／ｇ以下である。
【０００８】
本発明の一実施形態に係るポリエステル樹脂の製造方法は、前記ポリエステル樹脂の製造方法であって、多価カルボン酸成分を含むカルボン酸成分と、アルコール成分と、を無触媒下で重縮合する工程を含む。
【発明の効果】
【０００９】
本発明によれば、低級アルコールへの優れた溶解性を有するポリエステル樹脂、及びこのポリエステル樹脂の製造方法を得ることができる。
【発明を実施するための形態】
【００１０】
本発明を実施するための形態について説明する。
【００１１】
本実施形態に係るポリエステル樹脂は、三価以上の多価カルボン酸残基を含むカルボン酸残基と、アルコール残基と、を含有し、酸価が１５０ｍｇＫＯＨ／ｇ以上３００ｍｇＫＯＨ／ｇ以下である。ポリエステル樹脂は、酸価が１５０ｍｇＫＯＨ／ｇ以上３００ｍｇＫＯＨ／ｇ以下であることで、アルコール溶媒、特に低級アルコールへの優れた溶解性を有する。また、ポリエステル樹脂は、三価以上の多価カルボン酸残基を含むカルボン酸残基を含有することで、ポリエステル樹脂の結晶性を低下させることができるため、ポリエステル樹脂の低級アルコールへの溶解性を向上させることができる。このポリエステル樹脂を低級アルコールに溶解させたポリエステル樹脂溶液は、良好な速乾性を有しうるため、乾燥のための設備を必要とすることなく、ポリエステル樹脂溶液を、印刷用インク、塗料、接着剤、コーティング剤におけるバインダー、及び化粧品のベース樹脂等の用途に好適に用いることができる。
【００１２】
なお、ポリエステル樹脂が低級アルコールへの優れた溶解性を有する、とは、ポリエステル樹脂１００質量部と低級アルコールからなる溶媒１００質量部を６０℃で攪拌しながら１時間保持した後に、ポリエステル樹脂の溶け残りがないことを意味する。
【００１３】
ポリエステル樹脂は、三価以上の多価カルボン酸残基を含むカルボン酸残基と、アルコール残基と、を含有する。ポリエステル樹脂は、多価カルボン酸成分を含むカルボン酸成分と、アルコール成分とを重縮合して得られる。
【００１４】
ポリエステル樹脂は、三価以上の多価カルボン酸残基を含むカルボン酸残基を含有する。カルボン酸残基は、カルボン酸成分に由来する。カルボン酸成分は、カルボン酸とカルボン酸のエステル形成性誘導体とのうち少なくとも一方を含有する。カルボン酸のエステル形成性誘導体とは、カルボン酸から誘導された化合物であり、カルボキシル基由来のエステル形成性誘導基を有する。カルボキシル基由来のエステル形成性誘導基は、ヒドロキシル基と反応してエステルを形成できる基であり、例えばカルボキシル基を無水化した基、カルボキシル基をエステル化した基、及びカルボキシル基をハロゲン化した基からなる群から選択される少なくとも一種の基を含有する。
【００１５】
カルボン酸成分は、カルボキシル基及びエステル形成性誘導基以外に、反応性の官能基を備えないことが好ましい。特に、多価カルボン酸成分は、エチレン性不飽和結合、アミノ基、イミノ基、ヒドラジノ基、ニトロ基、カルボニル基、エポキシ基、及びシアノ基のうちいずれも備えないことが好ましい。
【００１６】
カルボン酸成分は、三価以上の多価カルボン酸成分を含有する。すなわち、ポリエステル樹脂は、三価以上の多価カルボン酸残基を含むカルボン酸残基を含有する。三価以上の多価カルボン酸残基は、三価以上の多価カルボン酸成分に由来する。三価以上の多価カルボン酸成分は、三価以上の多価カルボン酸と三価以上の多価カルボン酸のエステル形成性誘導体とのうちの少なくとも一方を含有する。
【００１７】
三価以上の多価カルボン酸成分は、三価のカルボン酸成分であるトリカルボン酸成分、四価のカルボン酸成分であるテトラカルボン酸成分、及び六価のカルボン酸成分であるヘキサカルボン酸成分からなる群から選択される少なくとも１種の成分を含有することが好ましい。すなわち、ポリエステル樹脂は、トリカルボン酸残基、テトラカルボン酸残基、及びヘキサカルボン酸残基からなる群から選択される少なくとも１種の残基を含有することが好ましい。なお、トリカルボン酸残基はトリカルボン酸成分に由来し、テトラカルボン酸残基はテトラカルボン酸成分に由来し、ヘキサカルボン酸残基はヘキサカルボン酸成分に由来する。
【００１８】
多価カルボン酸成分に対する三価以上の多価カルボン酸成分の含有量は、７０モル％以上１００モル％以下の範囲内であることが好ましい。この場合、ポリエステル樹脂は、低級アルコールへのより優れた溶解性を有する。
【００１９】
三価以上の多価カルボン酸成分は、例えば、芳香族多価カルボン酸及び脂肪族多価カルボン酸からなる群から選択される少なくとも１種の成分を含有する。すなわち、三価以上の多価カルボン酸残基は、芳香族多価カルボン酸残基及び脂肪族多価カルボン酸残基のうちの少なくとも一方を含有する。三価以上の多価カルボン酸成分は、芳香族多価カルボン酸成分のみを含んでもよく、脂肪族多価カルボン酸成分のみを含んでもよく、芳香族多価カルボン酸成分と脂肪族多価カルボン酸成分との両方を含んでもよい。
【００２０】
脂肪族多価カルボン酸残基は、脂肪族多価カルボン酸成分に由来する。脂肪族多価カルボン酸成分は、脂肪族多価カルボン酸とそのエステル形成性誘導体とのうち少なくとも一方を含有する。脂肪族多価カルボン酸は、直鎖状、分岐鎖状及び脂環式のうちいずれでもよい。脂肪族多価カルボン酸の例は、アコニット酸、シクロヘキサントリカルボン酸、オクテントリカルボン酸、シクロヘキサン−１，２，４−トリカルボン酸−１，２−無水物、及び１，３，５−シクロヘキサントリカルボン酸等の脂肪族トリカルボン酸；並びに１，２，３，４−シクロペンタンテトラカルボン酸等の脂肪族テトラカルボン酸を含む。
【００２１】
三価以上の多価カルボン酸成分が、脂肪族多価カルボン酸成分を含有する場合、すなわち、カルボン酸成分が、三価以上の脂肪族多価カルボン酸成分を含有する場合、カルボン酸成分に対する三価以上の脂肪族多価カルボン酸成分の含有量は、７０モル％以上１００モル％以下の範囲内であることが好ましい。
【００２２】
三価以上の多価カルボン酸成分は芳香族多価カルボン酸成分を含有することが好ましい。すなわち、三価以上の多価カルボン酸残基は、芳香族多価カルボン酸残基を含有することが好ましい。この場合、ポリエステル樹脂から形成される被膜は、良好な耐薬品性を有しうる。
【００２３】
芳香族多価カルボン酸残基は、芳香族多価カルボン酸成分に由来する。芳香族多価カルボン酸成分は、芳香族多価カルボン酸とそのエステル形成性誘導体とのうち少なくとも一方を含有する。芳香族多価カルボン酸の例は、ヘミメリット酸、トリメリット酸及び無水トリメリット酸等の芳香族トリカルボン酸；ピロメリット酸等の芳香族テトラカルボン酸；並びにメリット酸等の芳香族ヘキサカルボン酸を含む。
【００２４】
三価以上の多価カルボン酸成分が、芳香族多価カルボン酸成分を含有する場合、すなわち、カルボン酸成分が、三価以上の芳香族多価カルボン酸成分を含有する場合、カルボン酸成分に対する三価以上の芳香族多価カルボン酸成分の含有量は、７０モル％以上１００モル％以下の範囲内であることが好ましい。
【００２５】
芳香族多価カルボン酸成分は、トリメリット酸を含有することが好ましい。すなわち、芳香族多価カルボン酸残基は、トリメリット酸残基を含有することが好ましい。トリメリット酸残基は、トリメリット酸に由来する。芳香族多価カルボン酸残基が、トリメリット酸残基を含有することで、ポリエステル樹脂は、低級アルコールへの溶解性により優れるとともに、ポリエステル樹脂から形成される被膜の耐薬品性をより高めることができる。また、ポリエステル樹脂から形成される被膜は、ポリエステルフィルム等の基材への良好な密着性を有しうる。
【００２６】
芳香族多価カルボン酸成分がトリメリット酸を含有する場合、すなわち、カルボン酸成分がトリメリット酸を含有する場合、カルボン酸成分に対するトリメリット酸の含有量は、７０モル％以上１００モル％以下の範囲内であることが好ましい。この場合、ポリエステル樹脂は、低級アルコールへの溶解性に更に優れるとともに、ポリエステル樹脂から形成される被膜の耐薬品性を更に高めることができる。また、ポリエステル樹脂から形成される被膜は、ポリエステルフィルム等の基材へのより優れた密着性を有しうる。
【００２７】
三価以上の多価カルボン酸成分は、上述の三価以上の多価カルボン酸を１種のみ含んでもよく、２種以上を含んでもよい。
【００２８】
多価カルボン酸成分は、三価以上の多価カルボン酸成分に加えて、モノカルボン酸成分及びジカルボン酸成分のうちの少なくとも一方を更に含有してもよい。すなわち、ポリエステル樹脂は、三価以上の多価カルボン酸残基に加えて、モノカルボン酸残基及びジカルボン酸残基からなる群から選択される少なくとも１種の残基を更に含有してもよい。
【００２９】
モノカルボン酸残基は、モノカルボン酸成分に由来する。モノカルボン酸成分は、モノカルボン酸とそのエステル形成性誘導体とのうち少なくとも一方を含有する。モノカルボン酸の例は、安息香酸及びステアリン酸を含む。
【００３０】
ジカルボン酸残基は、ジカルボン酸成分に由来する。ジカルボン酸成分は、ジカルボン酸とそのエステル形成性誘導体とのうち少なくとも一方を含有する。ジカルボン酸の例は、テレフタル酸、イソフタル酸、アジピン酸、２，６−ナフタレンジカルボン酸、テレフタル酸ジメチル、及び５−スルホイソフタル酸ジメチルナトリウムを含む。
【００３１】
ポリエステル樹脂は、アルコール残基を含有する。アルコール残基は、アルコール成分に由来する。アルコール成分は、アルコールとアルコールのエステル形成性誘導体とのうち少なくとも一方を含有する。アルコールのエステル形成性誘導体とは、アルコールから誘導された化合物であり、ヒドロキシル基由来のエステル形成性誘導基を有する。ヒドロキシル基由来のエステル形成性誘導基は、カルボキシル基と反応してエステルを形成できる基であり、例えばヒドロキシル基をアセテート化した基を含有する。
【００３２】
アルコール成分は、ヒドロキシル基及びエステル形成性誘導基以外に、反応性の官能基を備えないことが好ましい。特に、上述の三価以上の多価カルボン酸成分とアルコール成分とが、共に反応性の官能基を備えないことが好ましい。アルコール成分は、エチレン性不飽和結合、アミノ基、イミノ基、ヒドラジノ基、ニトロ基、カルボニル基、エポキシ基、及びシアノ基のうちいずれも備えないことが好ましい。
【００３３】
アルコール成分は、多価アルコール成分を含有することが好ましい。すなわち、アルコール残基は、多価アルコール残基を含有することが好ましい。多価アルコール残基は、多価アルコール成分に由来する。多価アルコール成分は、多価アルコールと多価アルコールのエステル形成性誘導体とのうち少なくとも一方を含有する。アルコール成分は、例えば、芳香族多価アルコール及び脂肪族多価アルコールからなる群から選択される少なくとも１種の成分を含有する。すなわち、多価アルコール残基は、芳香族多価アルコール残基及び脂肪族多価アルコール残基のうちの少なくとも一方を含有する。多価アルコール成分は、芳香族多価アルコール成分のみを含んでもよく、脂肪族多価アルコール成分のみを含んでもよく、芳香族多価アルコール成分と脂肪族多価アルコール成分との両方を含んでもよい。
【００３４】
アルコール成分は、多価アルコールを１種のみ含んでもよく、２種以上を含んでもよい。
【００３５】
多価アルコール成分は、脂肪族多価アルコール成分を含有することが好ましい。すなわち、アルコール残基は、脂肪族多価アルコール残基を含有することが好ましい。脂肪族多価アルコール残基は、脂肪族多価アルコール成分に由来する。脂肪族多価アルコール成分は、脂肪族多価アルコールとそのエステル形成性誘導体とのうち少なくとも一方を含有する。脂肪族多価アルコールは、直鎖状、分岐鎖状及び脂環式のうちいずれでもよい。脂肪族多価アルコールの例は、エチレングリコール、ポリエチレングリコール、プロピレングリコール、ポリプロピレングリコール、１，３−プロパンジオール、１，３−ブタンジオール、１，４−ブタンジオール、１，５−ペンタンジオール、１，６−ヘキサンジオール、２，２−ジメチル−１，３−プロパンジオール、２−エチル−２−ブチル−１，３−プロパンジオール、２−エチル−２−イソブチル−１，３−プロパンジオール、２-エチル−２−ヒドロキシメチル−１,３−プロパンジオール、２，２，４−トリメチル−１，６−ヘキサンジオール、１，２−シクロヘキサンジメタノール、１，３−シクロヘキサンジメタノール、１，４−シクロヘキサンジメタノール、及び２，２，４，４−テトラメチル−１，３−シクロブタンジオールを含む。
【００３６】
多価アルコール成分が脂肪族多価アルコール成分を含有する場合、すなわち、アルコール成分が脂肪族多価アルコール成分を含有する場合、アルコール成分に対する脂肪族多価アルコール成分の含有量は、３０モル％以上１００モル％以下の範囲内であることが好ましく、５０モル％以上１００モル％以下の範囲内であることがより好ましい。
【００３７】
多価アルコール成分は、ジオール成分を含有することが好ましい。すなわち、アルコール残基は、ジオール残基を含有することが好ましい。ジオールは、ジオール成分に由来する。ジオール成分は、ジオールとそのエステル形成性誘導体とのうち少なくとも一方を含有する。ジオールの例は、エチレングリコール、ポリエチレングリコール、プロピレングリコール、ポリプロピレングリコール、１，３−プロパンジオール、１，３−ブタンジオール、１，４−ブタンジオール、１，５−ペンタンジオール、１，６−ヘキサンジオール、２，２−ジメチル−１，３−プロパンジオール、２−エチル−２−ブチル−１，３−プロパンジオール、２−エチル−２−イソブチル−１，３−プロパンジオール、２，２，４−トリメチル−１，６−ヘキサンジオール、１，２−シクロヘキサンジメタノール、１，３−シクロヘキサンジメタノール、１，４−シクロヘキサンジメタノール、２，２，４，４−テトラメチル−１，３−シクロブタンジオール、４，４’−ジヒドロキシビフェノール、４，４’−メチレンジフェノール、１，５−ジヒドロキシナフタリン、２，５−ジヒドロキシナフタリン、２，２−ビス（４−ヒドロキシフェニル）プロパン（ビスフェノールＡ）、及びビスフェノールＳを含む。
【００３８】
アルコール成分がジオール成分を含有する場合、アルコール成分に対するジオール成分の含有量は、１０モル％以上１００モル％以下の範囲内であることが好ましい。この場合、三価以上の多価カルボン酸成分とアルコール成分との重縮合が良好に進行し、ポリエステル樹脂の製造が容易になる。アルコール成分に対するジオール成分の含有量は、７０モル％以上１００モル％以下の範囲内であることがより好ましい。
【００３９】
脂肪族多価アルコール成分は、分岐脂肪族ジオール成分を含有することが好ましい。すなわち、アルコール成分は、分岐脂肪族ジオール成分を含有することが好ましく、アルコール残基は、分岐脂肪族ジオール残基を含有することが好ましい。この場合、ポリエステル樹脂は、低級アルコールへのより優れた溶解性を有しうる。これは、ポリエステル樹脂中に分岐脂肪族ジオール成分が含有されることで、ポリエステル樹脂の結晶性が下がるためであると考えられる。
【００４０】
分岐脂肪族ジオール残基は、分岐脂肪族ジオール成分に由来する。分岐脂肪族ジオール成分は、分岐脂肪族ジオールとそのエステル形成性誘導体とのうち少なくとも一方を含有する。分岐脂肪族ジオールとは、炭素鎖が分岐を有する脂肪族ジオール、及び少なくとも１つのヒドロキシ基が炭素鎖において第２級アルコール又は第３級アルコールとなる位置に結合している脂肪族ジオールからなる群から選択される少なくとも１種を含む。分岐脂肪族ジオールの例は、プロピレングリコール、ネオペンチルグリコール、１，３−ブタンジオール、２−エチル−２−ブチル−１，３−プロパンジオール、２−エチル−２−イソブチル−１，３−プロパンジオール、及び２，２，４−トリメチル−１，６−ヘキサンジオールを含む。
【００４１】
脂肪族多価アルコール成分が分岐脂肪族ジオール成分を含有する場合、すなわちアルコール成分が分岐脂肪族ジオール成分を含有する場合、アルコール成分に対する分岐脂肪族ジオール成分の含有量は、３０モル％以上１００モル％以下の範囲内であることが好ましい。この場合、ポリエステル樹脂は、低級アルコールへの更に優れた溶解性を有しうる。アルコール成分に対する分岐脂肪族ジオール成分の含有量は、５０モル％以上１００モル％以下の範囲内であることがより好ましい。
【００４２】
分岐脂肪族ジオール成分は、プロピレングリコール及びネオペンチルグリコールからなる群から選択される少なくとも１種を含有することが好ましい。すなわち、分岐脂肪族ジオール残基は、プロピレングリコール残基及びネオペンチルグリコール残基からなる群から選択される少なくとも１種の残基を含有することが好ましい。プロピレングリコール残基及びネオペンチルグリコール残基は、それぞれプロピレングリコール及びネオペンチルグリコールに由来する。分岐脂肪族ジオール残基が、プロピレングリコール残基及びネオペンチルグリコール残基からなる群から選択される少なくとも１種の残基を含有することで、ポリエステル樹脂は、低級アルコールへの特に優れた溶解性を有しうる。
【００４３】
分岐脂肪族ジオール成分が、プロピレングリコール及びネオペンチルグリコールからなる群から選択される少なくとも１種を含有する場合、すなわちアルコール成分が、プロピレングリコール及びネオペンチルグリコールからなる群から選択される少なくとも１種を含有する場合、アルコール成分に対するプロピレングリコール及びネオペンチルグリコールの含有量の合計は、３０モル％以上１００モル％以下の範囲内であることが好ましく、５０モル％以上１００モル％以下の範囲内であることがより好ましい。
【００４４】
アルコール成分は、多価アルコール成分に加えて、モノオール成分を更に含有することが好ましい。すなわち、アルコール残基は、モノオール残基を含有することが好ましい。この場合、ポリエステル樹脂のゲル化が抑制され、ポリエステル樹脂の低級アルコールへの溶解性を高めることができる。特に、本実施形態では、ポリエステル樹脂が三価以上の多価カルボン酸残基を含有するため、ポリエステル樹脂の高酸価化は実現できるものの、ポリエステル樹脂がゲル化しやすくなることがある。しかし、アルコール残基がモノオール残基を含有することで、ポリエステル樹脂が高分子化しすぎることを抑制でき、ポリエステル樹脂のゲル化を防ぐことができると考えられる。このため、アルコール残基がモノオール残基を含有することで、ポリエステル樹脂は特に優れた低級アルコールへの溶解性を有しうる。
【００４５】
モノオール残基は、モノオール成分に由来する。モノオール成分は、モノオールとそのエステル形成性誘導体とのうち少なくとも一方を含有する。モノオール成分は、例えば、芳香族モノオール及び脂肪族モノオールからなる群から選択される少なくとも１種の成分を含有する。すなわち、モノオール残基は、芳香族モノオール残基及び脂肪族モノオール残基のうちの少なくとも一方を含有する。モノオール成分は、芳香族モノオール成分のみを含んでもよく、脂肪族モノオール成分のみを含んでもよく、芳香族モノオール成分と脂肪族モノオール成分との両方を含んでもよい。
【００４６】
アルコール成分がモノオール成分を含有する場合、アルコール成分に対するモノオール成分の含有量は、０モル％以上３０モル％以下の範囲内であることが好ましい。この場合、三価以上の多価カルボン酸成分とアルコール成分との重縮合が良好に進行し、ポリエステル樹脂の製造が容易になるとともに、ポリエステル樹脂は特に優れた低級アルコールへの溶解性を有しうる。アルコール成分に対するモノオール成分の含有量は、５モル％以上３０モル％以下の範囲内であることがより好ましい。
【００４７】
脂肪族モノオール残基は、脂肪族モノオール成分に由来する。脂肪族多価カルボン酸モノオール成分は、脂肪族モノオールとそのエステル形成性誘導体とのうち少なくとも一方を含有する。脂肪族モノオールは、直鎖状、分岐鎖状及び脂環式のうちいずれでもよい。脂肪族モノオールの例は、ステアリルアルコール、ラウリルアルコール、及びシクロヘキサノールを含む。
【００４８】
モノオール成分が、脂肪族モノオール成分を含有する場合、すなわちアルコール成分が脂肪族モノオール成分を含有する場合、アルコール成分に対する脂肪族モノオール成分の含有量は、０モル％以上３０モル％以下の範囲内であることが好ましく、５モル％以上３０モル％以下の範囲内であることがより好ましい。
【００４９】
モノオール成分は芳香族モノオール成分を含有することが好ましい。すなわち、モノオール残基は、芳香族モノオール残基を含有することが好ましい。この場合、ポリエステル樹脂から形成される被膜の耐薬品性が向上しうる。
【００５０】
芳香族モノオール残基は、芳香族モノオール成分に由来する。芳香族モノオール成分は、芳香族モノオールとそのエステル形成性誘導体とのうち少なくとも一方を含有する。芳香族モノオールの例は、ベンジルアルコール、フェノキシエタノール、及び４−メトキシベンジルアルコールを含む。
【００５１】
モノオール成分が、芳香族モノオール成分を含有する場合、すなわちアルコール成分が芳香族モノオール成分を含有する場合、アルコール成分に対する芳香族モノオール成分の含有量は、０モル％以上３０モル％以下の範囲内であることが好ましく、５モル％以上３０モル％以下の範囲内であることがより好ましい。
【００５２】
モノオール成分は、常圧における沸点が１００℃以上であるモノオール成分を含有することが好ましい。すなわち、モノオール残基は、常圧における沸点が１００℃以上であるモノオールの残基を含有することが好ましい。この場合、ポリエステル樹脂のゲル化がより抑制される。アルコール成分が、常圧における沸点が１００℃以上であるモノオール成分を含有することで、三価以上の多価カルボン酸成分とアルコール成分との重合の初期段階において、反応溶液の溜出が抑制され、適切な重合速度で反応が進行しやすくなる。また、常圧における沸点が１００℃以上であるため、重合反応時に揮発しにくくなり、モノオール成分による重合速度の調整が適切に行われる。このため、製造されるポリエステル樹脂のゲル化が抑制されると考えられる。
【００５３】
常圧における沸点が１００℃以上であるモノオールの残基は、常圧における沸点が１００℃以上であるモノオール成分に由来する。常圧における沸点が１００℃以上であるモノオール成分は、常圧における沸点が１００℃以上であるモノオールとそのエステル形成性誘導体とのうち少なくとも一方を含有する。常圧における沸点が１００℃以上であるモノオールの例は、ベンジルアルコール、ステアリルアルコール、フェノキシエタノール、及びメトキシベンジルアルコールを含む。常圧における沸点が１００℃以上であるモノオールとして、脂肪族モノオールを用いてもよく、芳香族モノオールを用いてもよく、脂肪族モノオールと芳香族モノオールとの両方を混合して用いてもよい。ただし、ポリエステル樹脂のゲル化を抑制し、かつポリエステル樹脂から形成される被膜に良好な耐薬品性を付与する観点から、モノオール成分は、常圧における沸点が１００℃以上である芳香族モノオール成分のみを含有することが好ましい。
【００５４】
モノオール成分が、常圧における沸点が１００℃以上であるモノオール成分を含有する場合、すなわちアルコール成分が、常圧における沸点が１００℃以上であるモノオール成分を含有する場合、アルコール成分に対する常圧における沸点が１００℃以上であるモノオール成分の含有量は、０モル％以上３０モル％以下の範囲内であることが好ましい。この場合、ポリエステル樹脂のゲル化がより抑制される。アルコール成分に対する常圧における沸点が１００℃以上であるモノオール成分の含有量は、５モル％以上３０モル％以下の範囲内であることがより好ましい。
【００５５】
モノオール成分は、ベンジルアルコールを含有することが好ましい。すなわち、モノオール残基は、ベンジルアルコール残基を含有することが好ましい。ベンジルアルコール残基は、ベンジルアルコールに由来する。この場合、ポリエステル樹脂のゲル化が抑制され、ポリエステル樹脂から形成される被膜に良好な耐薬品を付与することができるとともに、ポリエステル樹脂の製造において反応性を高めることができるため、ポリエステル樹脂の耐溶剤性を向上させることができる。
【００５６】
モノオール成分がベンジルアルコールを含有する場合、すなわち、アルコール成分がベンジルアルコールを含有する場合、アルコール成分に対するベンジルアルコールの含有量は、５モル％以上５０モル％以下の範囲内であることが好ましく、５モル％以上３０モル％以下の範囲内であることがより好ましい。
【００５７】
多価カルボン酸成分の配合量と、アルコール成分の配合量とのモル比は、例えば１：０．８〜１：２の範囲内であることが好ましい。また、多価カルボン酸成分に含まれるカルボキシル基及びそのエステル形成性誘導基の総数と、アルコール成分に含まれるヒドロキシル基及びそのエステル形成性誘導基の総数とが、モル比で１：０．５〜１：２の範囲内となるように調整されることが好ましい。なお、ポリエステル樹脂における多価カルボン酸残基の含有量と、アルコール残基の含有量との比は、上述の配合量の比とは必ずしも一致しない。これは、エステル交換反応及び重縮合反応によって、配合されたアルコール成分の一部が失われることがあるからである。
【００５８】
ポリエステル樹脂の酸価は１５０ｍｇＫＯＨ／ｇ以上３００ｍｇＫＯＨ／ｇ以下である。ポリエステル樹脂の酸価が１５０ｍｇＫＯＨ／ｇ以上であることで、ポリエステル樹脂は、低級アルコールへの優れた溶解性を有する。また、ポリエステル樹脂の酸価が３００ｍｇＫＯＨ／ｇ以下であることで、ポリエステル樹脂から形成される被膜は、ポリエステルフィルム等の基材への良好な密着性を有しうる。ポリエステル樹脂の酸価は、多価カルボン酸成分の種類及び量を適宜変更することによって調整されうる。
【００５９】
ポリエステル樹脂の重量平均分子量は、２０００以上であることが好ましい。この場合、ポリエステル樹脂は十分な材料強度を有しうる。また。ポリエステル樹脂の重量平均分子量が２０００以上であることで、ポリエステル樹脂から形成される被膜は、ポリエステルフィルム等の基材への良好な密着性を有するとともに、優れた耐薬品性を有することができる。ポリエステル樹脂の重量平均分子量は、２５００以上であることがより好ましい。なお、ポリエステル樹脂の重量平均分子量の上限は特に制限されないが、ポリエステル樹脂の重量平均分子量は、例えば、１００００以下であってよい。ポリエステル樹脂の重量平均分子量は、ゲル浸透クロマトグラフによる分析によってポリスチレン換算の平均分子量を測定することで導出される。
【００６０】
ポリエステル樹脂のガラス転移温度（Ｔｇ）は、−２０℃以上１１０℃以下の範囲内であることが好ましい。ポリエステル樹脂のガラス転移温度が−２０℃以上であることで、ポリエステル樹脂のタック性が高くなりすぎることを防ぐことができる。また、ポリエステル樹脂のガラス転移温度が１１０℃以下であることで、ポリエステル樹脂の硬度が高くなりすぎることを防げるため、ポリエステル樹脂から形成される被膜の基材に対する密着性が低下することを抑制できる。ポリエステル樹脂のガラス転移温度は、２０℃以上１００℃以下の範囲内であることがより好ましい。
【００６１】
ポリエステル樹脂は、炭素数１〜４の低級アルコールのうちの少なくとも１種に溶解可能であることが好ましい。これは、ポリエステル樹脂１００質量部と、炭素数１〜４の低級アルコールのうちの少なくとも１種を含有する溶媒１００質量部とを６０℃で攪拌しながら１時間保持した後に、ポリエステル樹脂の溶け残りがないことを意味する。炭素数１〜４の低級アルコールの例は、エタノール、メタノール、２−プロパノール、１−プロパノール、及び１−ブタノールを含む。
【００６２】
ポリエステル樹脂は、エタノール、メタノール、及び２−プロパノールからなる群から選択される少なくとも１種に溶解可能であることが好ましい。これは、ポリエステル樹脂１００質量部と、エタノール、メタノール、及び２−プロパノールからなる群から選択される少なくとも１種を含有する溶媒１００質量部とを６０℃で攪拌しながら１時間保持した後に、ポリエステル樹脂の溶け残りがないことを意味する。エタノール、メタノール、及び２−プロパノールは、毒性が低く、環境への負荷も小さい。また、エタノール、メタノール、及び２−プロパノールは、安価であり、揮発性が高い。そのため、ポリエステル樹脂をエタノール、メタノール、及び２−プロパノールからなる群から選択される少なくとも１種に溶解させたポリエステル樹脂溶液は、印刷用インク、塗料、接着剤、コーティング剤におけるバインダー、及び化粧品のベース樹脂等の種々の用途に好適に用いることができる。
【００６３】
ポリエステル樹脂は、公知のポリエステル製造方法に準じて、カルボン酸成分及びアルコール成分を重縮合させることによって生成される。
【００６４】
例えば、カルボン酸成分と、アルコール成分とを一段階の反応で反応させエステル交換反応と重縮合反応とを進行させる方法が採用される。また、例えばカルボン酸成分とアルコール成分とのエステル交換反応である第一段反応を進行させ、第一段反応による反応生成物に芳香族トリカルボン酸を添加し、重縮合反応である第二段反応を行うことによって、ポリエステル樹脂が製造されてもよい。
【００６５】
ポリエステル樹脂の製造は、触媒下で行われてもよく、無触媒下で行われてもよい。すなわち、カルボン酸成分とアルコール成分とを、触媒下で重縮合させてもよく、無触媒下で重縮合させてもよい。触媒を用いる場合、例えば上記の第一段反応及び第二段反応において、任意の時期に反応系中に触媒として、従来公知のチタン、アンチモン、鉛、亜鉛、マグネシウム、カルシウム、マンガン、アルカリ金属化合物等が添加されてもよい。
【００６６】
ポリエステル樹脂の製造は、無触媒下で行われることが好ましい。すなわち、ポリエステル樹脂の製造方法は、多価カルボン酸成分を含むカルボン酸成分と、アルコール成分と、を無触媒下で重縮合する工程を含むことが好ましい。無触媒下でポリエステル樹脂を製造することによって、生体への毒性の低いポリエステル樹脂を製造することができるため、ポリエステル樹脂を化粧品のベース樹脂等の用途に安全に用いることができる。また、無触媒下でポリエステル樹脂を製造することで、ポリエステル樹脂の保存安定性を向上させることができる。
【００６７】
特に、三価以上の多価カルボン酸成分がトリメリット酸を含有する場合、トリメリット酸の自己触媒作用によって、重縮合反応が良好に進行するため、無触媒下であっても、ポリエステル樹脂を容易に製造することができる。
【実施例】
【００６８】
以下、本発明を実施例によって更に詳しく説明する。なお、本発明はこれらの実施例に限定されるものではない。
【００６９】
（１）ポリエステル樹脂の合成
撹拌機、窒素ガス導入口、温度計、精留塔、冷却コンデンサーを備える容量１０００ｍｌの反応容器内に、後掲の表１及び２中の「原料」欄に示す成分を入れて、混合物を得た。多価カルボン酸成分：アルコール成分のモル比は、１：１である。この混合物を、常圧下、窒素雰囲気中で攪拌混合しながら、１７０℃まで加熱し、続いて３時間かけて２３０℃まで徐々に昇温することで、エステル交換反応を完了させた。次に、この混合物を２３０℃の温度下で、常圧から０．６７ｈＰａ（０．５ｍｍＨｇ）まで徐々に減圧してから、この状態で２〜３時間保持することで、重縮合反応を進行させた。これにより、実施例１〜１１及び比較例１〜３のポリエステル樹脂を得た。
【００７０】
（２）ポリエステル樹脂溶液の調製
ポリエステル樹脂１００質量部と、溶剤であるエタノール１００質量部とを混合し、これらを攪拌しながら６０℃の温度下で１時間保持することで、実施例１〜１１及び比較例１〜３の濃度５０質量％のポリエステル樹脂溶液を得た。
【００７１】
（３）評価試験
ポリエステル樹脂溶液に対し、以下の評価試験を行った。なお、評価結果は、後掲の表１及び２に示す。
【００７２】
（３−１）溶解性
調製後の実施例１〜１１及び比較例１〜３のポリエステル樹脂溶液を目視で確認し、ポリエステル樹脂の溶解性を下記のように評価した。その結果を、後掲の表１及び２の「溶解性」欄に示す。
Ａ：ポリエステル樹脂は溶剤に溶解し、ポリエステル樹脂の溶け残りは確認されなかった。
Ｂ：ポリエステル樹脂は溶剤に一部溶解したが、ポリエステル樹脂の溶け残りが確認された。
Ｃ：ポリエステル樹脂は溶剤に溶解しなかった。
【００７３】
（３−２）密着性
ポリエステル基材（東レ株式会社製、ルミラーＴ−６０、主な原料：ＰＥＴ、厚み：１００μｍ）上に、実施例１〜１１及び比較例２のポリエステル樹脂溶液を塗布・乾燥し、膜厚３μｍの被膜を作製した。この被膜に、セロハン粘着テープを貼りつけてから剥がした際の被膜の剥がれの有無を確認し、下記のように評価した。その結果を、後掲の表１及び２の「密着性」欄に示す。なお、比較例１及び比較例３については、ポリエステル樹脂がエタノールに溶解しなかったため、密着性の試験を行っていない。
Ａ：被膜の剥がれが確認されなかった。
Ｂ：被膜にわずかな剥がれが確認された。
Ｃ：被膜の大部分に剥がれが確認された。
【００７４】
（３−３）耐薬品性
ポリエステル基材（東レ株式会社製、ルミラーＴ−６０、主な原料：ＰＥＴ、厚み：１００μｍ）上に、実施例１〜１１及び比較例２のポリエステル樹脂溶液を塗布・乾燥し、膜厚３μｍの被膜を作製した。この被膜に対して、トルエンを染み込ませた綿棒で１０往復ラビングを行い、被膜の変化を確認し、下記のように評価した。その結果を、後掲の表１及び２の「耐薬品性」欄に示す。なお、比較例１及び比較例３については、ポリエステル樹脂がエタノールに溶解しなかったため、密着性の試験を行っていない。
Ａ：被膜の変化は確認されなかった。
Ｂ：被膜の表面に、荒れ又は白化が確認された。
Ｃ：被膜の溶解が確認された。
【００７５】
【表１】
2019157078.tif 000002
【００７６】
【表２】
2019157078.tif 000003